"少なくとも、aメタアクリル酸アルキルエステルを主成分とし、極性基含有モノマーを含有し、カルボキシル基含有モノマーを実質的に含まないモノマー成分を共重合してなるアクリル系ポリマー、および、b水和金属化合物、を含有する難燃性熱伝導性粘着剤層を備えている難燃性熱伝導性粘着シート。前記難燃性熱伝導性粘着剤層は、aアクリル系ポリマー100重量部と、b水和金属化合物100~500重量部とを含有することを特徴とする、請求項1に記載の難燃性熱伝導性粘着シート。前記aアクリル系ポリマーは、極性基含有モノマーとして、窒素含有モノマーおよび/または水酸基含有モノマーを構成成分として含むことを特徴とする、請求項1または2に記載の難燃性熱伝導性粘着シート。前記難燃性熱伝導性粘着剤層は、b水和金属化合物として、1次平均粒子径が10μm以上の粒子と、10μm未満の粒子とを1:10~10:1重量比の割合で含有することを特徴とする、請求項1~3のいずれか一項に記載の難燃性熱伝導性粘着シート。前記難燃性熱伝導性粘着剤層は、さらにc気泡を含有することを特徴とする、請求項1~4のいずれか一項に記載の難燃性熱伝導性粘着シート。前記c気泡の含有量が、前記難燃性熱伝性粘着剤層に対し5~50体積であることを特徴とする、請求項5に記載の難燃性熱伝導性粘着シート。基材と、前記基材の少なくとも片面に設けられる前記難燃性熱伝性粘着剤層とを備えることを特徴とする、請求項1~6のいずれか一項に記載の難燃性熱伝導性粘着シート。熱伝導率が0.30W/mK以上であることを特徴とする、請求項1~7のいずれか一項に記載の難燃性熱伝導性粘着シート。SUS304鋼板に対する接着力剥離角度180°、引張速度300mm/分が3N/20mm以上であることを特徴とする、請求項1~8のいずれか一項に記載の難燃性熱伝性粘着シート。本発明の目的は、熱伝導性に優れ、かつ被着体への接着性や保持力に優れ、さらには高い難燃性を有する難燃性熱伝導性粘着シートを提供することにある。本発明者らは、前記目的を達成するために鋭意検討した結果、メタアクリル酸アルキルエステルを主成分とするアクリル系ポリマーからなる粘着剤層において、より高い難燃性および熱伝導性を付与するために水和金属化合物を用い、さらにより多量に添加しても粘着剤組成物の流動性が低下することなく、また接着特性を維持するためには、アクリル系ポリマーとしてカルボキシル基含有モノマーを実質的に含まず、その他の極性基含有モノマーを構成成分とするアクリル系ポリマーを用いることで上記課題を解決しうることを見出し、本発明を完成した。すなわち本発明は、少なくとも、aメタアクリル酸アルキルエステルを主成分とし、極性基含有モノマーを含有し、カルボキシル基含有モノマーを実質的に含まないモノマー成分を共重合してなるアクリル系ポリマー、および、b水和金属化合物、を含有する難燃性熱伝導性粘着剤層を備えている難燃性熱伝導性粘着シートを提供する。本発明の難燃性熱伝導性粘着シートにおいては、前記難燃性熱伝導性粘着剤層は、aアクリル系ポリマー100重量部と、b水和金属化合物100~500重量部とを含有することが好適であり、またaアクリル系ポリマーは、極性基含有モノマーとして、窒素含有モノマーおよび/または水酸基含有モノマーを構成成分として含むことが好適である。さらに本発明の難燃性熱伝導性粘着シートにおいては、b水和金属化合物として、1次平均粒子径が10μm以上の粒子と、10μm未満の粒子とを1:10~10:1重量比の割合で含有することが好適である。また本発明においては、前記難燃性熱伝導性粘着剤層が、さらにc気泡を含有する難燃性熱伝導性粘着シートを提供する。c気泡の含有量は、難燃性熱伝性粘着剤層に対し5~50体積であることが好適である。また本発明においては、基材と、前記基材の少なくとも片面に設けられる前記難燃性熱伝性粘着剤層とを備えることを特徴とする、難燃性熱伝導性粘着シートを提供する。また本発明の難燃性熱伝導性粘着シートにおいては、熱伝導率が0.30W/mK以上であることが好適である。さらにSUS304鋼板に対する粘着力剥離角度180°、引張速度300mm/分が3N/20mm以上であることが好適である。本発明の難燃性熱伝導性粘着シートによれば、熱伝導性に優れ、かつ被着体への接着性や保持力に優れ、さらには高い難燃性を実現する難燃性熱伝導性粘着シートを提供することができる。このような難燃性熱伝導性粘着シートは、その特性を活かし、ハードディスク、LED照明、リチウムイオンバッテリーなどの用途において賞用される。本発明の難燃性熱伝導性粘着シートは、少なくともaメタアクリル酸アルキルエステルを主成分とし、極性基含有モノマーを含有し、カルボキシル基含有モノマーを実質的に含まないモノマー成分を共重合してなるアクリル系ポリマー、および、b水和金属化合物、を含有する難燃性熱伝導性粘着剤層を備えている。アクリル系ポリマー難燃性熱伝導性粘着剤層を構成するaアクリル系ポリマーとしては、メタアクリル酸アルキルエステルを主成分とし、極性基含有モノマーを含有し、カルボキシル基含有モノマーを実質的に含まないモノマー成分を共重合してなるアクリル系ポリマーを用いる。アクリル系ポリマーは、単独でまたは2種以上組み合わせて使用することができる。アクリル系ポリマーを構成するメタアクリル酸アルキルエステルとしては、例えば、メタアクリル酸メチル、メタアクリル酸エチル、メタアクリル酸プロピル、メタアクリル酸イソプロピル、メタアクリル酸ブチル、メタアクリル酸イソブチル、メタアクリル酸s-ブチル、メタアクリル酸t-ブチル、メタアクリル酸ペンチル、メタアクリル酸イソペンチル、メタアクリル酸ヘキシル、メタアクリル酸ヘプチル、メタアクリル酸オクチル、メタアクリル酸2-エチルヘキシル、メタアクリル酸イソオクチル、メタアクリル酸ノニル、メタアクリル酸イソノニル、メタアクリル酸デシル、メタアクリル酸イソデシル、メタアクリル酸ウンデシル、メタアクリル酸ドデシル、メタアクリル酸トリデシル、メタアクリル酸テトラデシル、メタアクリル酸ペンタデシル、メタアクリル酸ヘキサデシル、メタアクリル酸ヘプタデシル、メタアクリル酸オクタデシル、メタアクリル酸ノナデシル、メタアクリル酸エイコシル、などのメタアクリル酸C1-20アルキルエステルを挙げることができる。特に接着特性のバランスを取りやすいという点から、好ましくはメタアクリル酸C2-12アルキルエステル、さらに好ましくはメタアクリル酸C4-9アルキルエステルを用いることができる。上記メタアクリル酸アルキルエステルは、アクリル系ポリマーを構成するモノマー成分において主成分として用いられているのであって、メタアクリル酸アルキルエステルの割合は、例えば、アクリル系ポリマーを調製するためのモノマー成分全量に対して60重量以上例えば60~99重量、好ましくは80重量以上例えば80~98重量であることが重要である。ただし本発明においては、モノマー成分としてカルボキシル基含有モノマーを実質的に含まないことを特徴としており、カルボキシル基含有モノマーは当該極性基含有モノマーには含まれない。ここでカルボキシル基含有モノマーとは、1分子中にカルボキシル基無水物の形態であり得る。を1つ以上有するモノマーであって、例えばメタアクリル酸、イタコン酸、マレイン酸、フマル酸、クロトン酸、イソクロトン酸、無水マレイン酸、無水イタコン酸などを例示することができる。また、モノマー成分がカルボキシル基含有モノマーを実質的に含まないとは、モノマー成分がカルボキシル基含有モノマーを全く含有しないか、あるいはその含有量がモノマー成分の0.1重量以下であることをいう。本発明においてアクリル系ポリマー中にカルボキシル基含有モノマーを含むと、接着性の低下を引き起こす。また後述する水和金属化合物と配合した際に、粘着剤組成物の流動性が低下して、難燃性熱伝導性粘着剤層の調製が困難になる場合もある。これらの原因は十分明らかにはなっていないが、水和金属化合物に含まれる官能基例えば水酸基とカルボキシル基が反応し、アクリル系ポリマーと水和金属化合物が結合した状態になることから、カルボキシル基含有モノマーの極性基としての接着力向上効果が発揮できないと考えられ、またアクリル系ポリマーが疑似架橋したようになるためすなわち硬くなり流動性が低下し、また濡れ性が低下することにより接着特性が低下するものと考えられる。従ってカルボキシル基含有モノマーを極少量含むことは問題ないものの、実質的に含まれるような場合は、水和金属化合物を多量に含有させることができず、本発明の目的である、熱伝導性に優れ、かつ被着体への接着性や保持力に優れ、さらには高い難燃性を実現する難燃性熱伝導性粘着シートを提供することができなくなる。前記極性基含有モノマーとしては、例えば、窒素含有モノマー、水酸基含有モノマー、スルホン酸基含有モノマー、リン酸基含有モノマーなどを挙げることができる。極性基含有モノマーは単独で、または2種以上組み合わせて使用することができる。本発明においては、高い接着性と保持力を得るという理由から、窒素含有モノマー、水酸基含有モノマーを好適に用いることができる。本発明において水酸基含有モノマーとしては、例えば、メタアクリル酸2-ヒドロキシエチル、メタアクリル酸3-ヒドロキシプロピル、メタアクリル酸4-ヒドロキシブチル4HBA/4HBM、メタアクリル酸6-ヒドロキシヘキシル、メタアクリル酸8-ヒドロキシオクチル、メタアクリル酸10-ヒドロキシデシル、メタアクリル酸12-ヒドロキシラウリル、4-ヒドロキシメチルシクロへキシルメチルメタクリレートなどを挙げることができる。これらの水酸基含有モノマーにおいては、被着体への濡れ性が良好であるという点から、メタアクリル酸ヒドロキシエチル、メタアクリル酸ヒドロキシブチルを好適に用いることができる。本発明において窒素含有モノマーとしては、例えば、N-2-ヒドロキシエチルメタアクリルアミド、N-2-ヒドロキシプロピルメタアクリルアミド、N-1-ヒドロキシプロピルメタアクリルアミド、N-3-ヒドロキシプロピルメタアクリルアミド、N-2-ヒドロキシブチルメタアクリルアミド、N-3-ヒドロキシブチルメタアクリルアミド、N-4-ヒドロキシブチルメタアクリルアミドなどのN-ヒドロキシアルキルメタアクリルアミド、例えば、N-メタアクリロイルモルホリン、N-アクリロイルピロリジンなどの環状メタアクリルアミド、例えば、メタアクリルアミド、N-置換メタアクリルアミド例えば、N-エチルメタアクリルアミド、N-n-ブチルメタアクリルアミドなどのN-アルキルメタアクリルアミド、例えば、N,N-ジメチルメタアクリルアミド、N,N-ジエチルメタアクリルアミドDEAA/DEMA、N,N-ジプロピルメタアクリルアミド、N,N-ジイソプロピルメタアクリルアミド、N,N-ジn-ブチルメタアクリルアミド、N,N-ジt-ブチルメタアクリルアミドなどのN,N-ジアルキルメタアクリルアミドなどの非環状メタアクリルアミド、例えば、N-ビニル-2-ピロリドンNVP、N-ビニル-2-ピペリドン、N-ビニル-3-モルホリノン、N-ビニル-2-カプロラクタム、N-ビニル-1,3-オキサジン-2-オン、N-ビニル-3,5-モルホリンジオンなどのN-ビニル環状アミド、例えば、アミノエチルメタアクリレート、N,N-ジメチルアミノエチルメタアクリレート、N,N-ジメチルアミノプロピルメタアクリレートなどの、アミノ基を有するモノマー、例えば、N-シクロヘキシルマレイミド、N-フェニルマレイミドなどの、マレイミド骨格を有するモノマー、例えば、N-メチルイタコンイミド、N-エチルイタコンイミド、N-ブチルイタコンイミド、N-2-エチルヘキシルイタコンイミド、N-ラウリルイタコンイミド、N-シクロヘキシルイタコンイミドなどの、イタコンイミド系モノマーなどを挙げることができる。これらの窒素含有モノマーにおいては、貼り付け初期の接着性が良好であるという点から、N-ビニル-2-ピロリドン、N-メタアクリロイルモルホリンACMO/MCMO、N,N-ジエチルメタアクリルアミドを好適に用いることができる。本発明においてスルホン酸基含有モノマーとしては、例えば、スチレンスルホン酸、アリルスルホン酸、2-メタアクリルアミド-2-メチルプロパンスルホン酸、メタアクリルアミドプロパンスルホン酸、スルホプロピルメタアクリレート、メタアクリロイルオキシナフタレンスルホン酸などを挙げることができる。本発明においてリン酸基含有モノマーとしては、2-ヒドロキシエチルアクリロイルホスフェートなどを挙げることができる。極性基含有モノマーの配合割合は、アクリル系ポリマーを調製するためのモノマー成分全量に対して、例えば、0.1重量以上、好ましくは、0.5重量以上、さらに好ましくは、1重量以上、さらに、2重量以上、さらに、3重量以上、さらに、5重量以上が好ましい。また、極性基含有モノマーの配合割合は、アクリル系ポリマーを調整するためのモノマー成分全量に対して、例えば、40重量以下、好ましくは、30重量以下、さらに好ましくは、25重量以下、とりわけ好ましくは、20重量以下でもある。極性基含有モノマーの配合割合が上記した下限に満たないと難燃性熱伝導性粘着剤層の凝集力が低下し、高い保持力が得られない場合がある。一方、極性基含有モノマーの配合割合が上記した上限を超えると難燃性熱伝導性粘着剤層の凝集力が高くなりすぎ、接着性が低下する場合がある。本発明においては、モノマー成分として、必要に応じて多官能モノマーを用いることができる。かかる多官能モノマーを用いることで、アクリル系ポリマーに架橋構造を導入することができ、難燃性熱伝導性粘着剤層として必要な凝集力を調整することができる。前記多官能モノマーとしては、例えば、ヘキサンジオールメタアクリレート、ポリエチレングリコールジメタアクリレート、ポリプロピレングリコールジメタアクリレート、ネオペンチルグリコールジメタアクリレート、ペンタエリスリトールジメタアクリレート、ペンタエリスリトールトリメタアクリレート、ジペンタエリスリトールヘキサメタアクリレート、トリメチロールプロパントリメタアクリレート、テトラメチロールメタントリメタアクリレート、アリルメタアクリレート、ビニルメタアクリレート、ジビニルベンゼン、エポキシアクリレート、ポリエステルアクリレート、ウレタンアクリレート、ジブチルメタアクリレート、ヘキシジルメタアクリレートなどが挙げられる。多官能モノマーは単独で、または2種以上組み合わせて使用することができる。本発明において、多官能モノマーの割合は、アクリル系ポリマーを調製するためのモノマー成分全量に対して2重量以下、例えば、0.01~2重量であることが好ましく、さらに好ましくは0.02~1重量である。多官能モノマーの使用量がアクリル系ポリマーを調整するためのモノマー成分全量に対して2重量を超えると、難燃性熱伝導性粘着剤層の凝集力が高くなりすぎ接着性が低下する場合がある。また、アクリル系ポリマーを調整するためのモノマー成分全量に対して0.01重量未満であると、難燃性熱伝導性粘着剤層の凝集力が低下する場合がある。本発明におけるaアクリル系ポリマーは、モノマー成分として、必要に応じてその他のモノマーを用いることができる。かかるその他のモノマーを用いることによって、例えば、粘着剤の各種特性やアクリル系ポリマーの構造などをより適切にコントロールし得る。本発明において用いうるその他のモノマーとしては、グリシジルメタアクリレート、アリルグリシジルエーテルなどの、エポキシ基を有するモノマー、例えば、メタアクリル酸2-メトキシエチル、メタアクリル酸3-メトキシプロピル、メタアクリル酸メトキシエチレングリコール、メタアクリル酸メトキシポリプロピレングリコールなどの、アルコキシ基を有するモノマー、例えば、アクリロニトリル、メタクリロニトリルなどの、シアノ基を有するモノマー、例えば、スチレン、α-メチルスチレンなどのスチレン系モノマー、例えば、エチレン、プロピレン、イソプレン、ブタジエン、イソブチレンなどのα-オレフィン、例えば、2-イソシアナートエチルアクリレート、2-イソシアナートエチルメタクリレートなどの、イソシアネート基を有するモノマー、例えば、酢酸ビニル、プロピオン酸ビニルなどのビニルエステル系モノマー、例えば、ビニルエーテルなどのビニルエーテル系モノマー、例えば、テトラヒドロフルフリルメタアクリレートなどの、複素環を有するメタアクリル酸エステル、例えば、フッ素メタアクリレートなどの、ハロゲン原子を有するモノマー、例えば、3-メタクリロキシプロピルトリメトキシシラン、ビニルトリメトキシシランなどの、アルコキシシリル基を有するモノマー、例えば、シリコーンメタアクリレートなどの、シロキサン結合を有するモノマー、例えば、炭素数21以上のアルキル基を有するアルキルメタアクリレート、例えば、シクロペンチルメタアクリレート、シクロヘキシルメタアクリレート、ボルニルメタアクリレート、イソボルニルメタアクリレートなどの、脂環式炭化水素基を有するメタアクリレート、例えば、フェニルメタアクリレート、ベンジルメタアクリレート、フェノキシエチルメタアクリレート、メタアクリル酸フェノキシジエチレングリコールなどの、芳香族炭化水素基を有するメタアクリレートなどが挙げられる。その他のモノマーは単独で、または2種以上組み合わせて使用することができる。これらのモノマーの中でも、本発明においては、アルコキシ基を有するモノマーを用いることが好ましく、その中でも特にアクリル酸2-メトキシエチルを用いることが好ましい。アルコキシ基を有するモノマーを併用することで、難燃性熱伝導性粘着剤層の濡れ性を向上させることができ、被着体熱の発生源からの熱を効率よく伝導させることができる。本発明において、その他のモノマーの割合は、アクリル系ポリマーを調製するためのモノマー成分全量に対して30重量以下、好ましくは20重量以下とすることが適当であり、その他のモノマーを実質的に含有しないモノマー成分であってもよい。前記アルコキシ基を有するモノマーを用いる場合は、アクリル系ポリマーを調製するためのモノマー成分全量に対して、例えば、5重量以上例えば5~20重量、好しくは8重量以上例えば8~15重量とすることができる。本発明において、aアクリル系ポリマーは、そのガラス転移温度Tgが凡そ-10°C以下典型的には凡そ-10°C~-70°Cであり、好ましくは-20°C以下典型的には凡そ-20°C~-70°Cであることが望ましい。すなわち、モノマー成分は、該モノマー成分を重合させて得られるアクリル系ポリマーのTgが当該範囲となるようにモノマー成分の組成および配合量を調整することが好ましい。ここで、アクリル系ポリマーのTgとは、モノマー成分を構成する各モノマーのホモポリマーのTgおよび該モノマーの重量分率共重合組成に基づいてFoxの式から求められる値をいう。ホモポリマーのTgの値は、各種の公知資料日刊工業新聞社の粘着技術ハンドブックなどから得ることができる。本発明では、アクリル系ポリマーの調製に際して、前記モノマー成分を共重合することにより得ることができる。共重合の方法は特に限定されず、熱重合開始剤や光重合開始剤光開始剤などの重合開始剤を用いた、熱や紫外線による硬化反応を利用することができる。このような重合開始剤としては、重合時間を短くすることができる利点などから、光重合開始剤を好適に用いることができる。すなわち、紫外線を用いた重合を利用して、モノマー成分を共重合し、アクリル系ポリマーを得ることが好ましい。なお、重合開始剤は、単独でまたは2種以上組み合わせて使用することができる。前記重合開始剤としては、特に限定されず、例えば、ベンゾインエーテル系光重合開始剤、アセトフェノン系光重合開始剤、α-ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。具体的には、ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、2,2-ジメトキシ-1,2-ジフェニルエタン-1-オン、アニソールメチルエーテルなどが挙げられる。アセトフェノン系光重合開始剤としては、例えば、2,2-ジエトキシアセトフェノン、2,2-ジメトキシ-2-フェニルアセトフェノン、1-ヒドロキシシクロヘキシルフェニルケトン、4-フェノキシジクロロアセトフェノン、4-t-ブチルジクロロアセトフェノンなどが挙げられる。α-ケトール系光重合開始剤としては、例えば、2-メチル-2-ヒドロキシプロピオフェノン、1-[4-2-ヒドロキシエチルフェニル]-2-メチルプロパン-1-オンなどが挙げられる。芳香族スルホニルクロリド系光重合開始剤としては、例えば、2-ナフタレンスルホニルクロライドなどが挙げられる。光活性オキシム系光重合開始剤としては、例えば、1-フェニル-1,1-プロパンジオン-2-o-エトキシカルボニル-オキシムなどが挙げられる。また、ベンゾイン系光重合開始剤には、例えば、ベンゾインなどが含まれる。ベンジル系光重合開始剤には、例えば、ベンジルなどが含まれる。ベンゾフェノン系光重合開始剤は、例えば、ベンゾフェノン、ベンゾイル安息香酸、3、3′-ジメチル-4-メトキシベンゾフェノン、ポリビニルベンゾフェノン、α-ヒドロキシシクロヘキシルフェニルケトンなどが含まれる。ケタール系光重合開始剤には、例えば、チオキサントン、2-クロロチオキサントン、2-メチルチオキサントン、2,4-ジメチルチオキサントン、イソプロピルチオキサントン、2,4-ジイソプロピルチオキサントン、デシルチオキサントンなどが含まれる。光重合開始剤の使用量としては、特に限定されないが、例えば、モノマー成分100重量部に対して0.01~5重量部、好ましくは0.05~3重量部の範囲から選択することができる。光重合開始剤の活性化に際しては、紫外線を前記モノマー成分と光重合開始剤の混合物に照射することが重要である。紫外線の照射エネルギーや、その照射時間などは特に限定されず、光重合開始剤を活性させて、モノマー成分の反応を生じさせることができればよい。なお、前記熱重合開始剤としては、例えば、2,2′-アゾビスイソブチロニトリル、2,2′-アゾビス-2-メチルブチロニトリル、2,2′-アゾビス2-メチルプロピオン酸ジメチル、4,4′-アゾビス-4-シアノバレリアン酸、アゾビスイソバレロニトリル、2,2′-アゾビス2-アミジノプロパンジヒドロクロライド、2,2′-アゾビス[2-5-メチル-2-イミダゾリン-2-イルプロパン]ジヒドロクロライド、2,2′-アゾビス2-メチルプロピオンアミジン二硫酸塩、2,2′-アゾビスN,N′-ジメチレンイソブチルアミジンヒドロクロライド、2,2’-アゾビス[N-2-カルボキシエチル-2-メチルプロピオンアミジン]ハイドレートなどのアゾ系重合開始剤、例えば、ジベンゾイルペルオキシド、t-ブチルペルマレエート、t-ブチルハイドロパーオキサイド、過酸化水素などの過酸化物系重合開始剤、例えば、過硫酸カリウム、過硫酸アンモニウムなどの過硫酸塩、例えば、過硫酸塩と亜硫酸水素ナトリウムとの組み合わせ、過酸化物とアスコルビン酸ナトリウムとの組み合わせなどのレドックス系重合開始剤などが挙げられる。熱重合開始剤の使用量としては特に限定されず、従来、重合開始剤として利用可能な範囲であればよい。モノマー成分を熱重合法により重合させる場合は、モノマー成分および熱重合開始剤を適宜な溶剤例えばトルエンや酢酸エチルに溶解し、例えば20~100°C典型的には40~80°C程度の重合温度で加熱することで行うことができる。水和金属化合物難燃性熱伝導性粘着剤層を構成するb水和金属化合物は、分解開始温度が150~500°Cの範囲にあって、一般式MmOnXH2OここにMは金属、m,nは金属の原子価によって定まる1以上の整数、Xは含有結晶水を示す数で表される化合物または該化合物を含む複塩である。b水和金属化合物としては、例えば水酸化アルミニウム[Al2O33H2O;またはAlOH3]、ベーマイト[Al2O3H2O;またはAlOOH]、水酸化マグネシウム[MgOH2O;またはMgOH2]、水酸化カルシウム[CaOH2O;またはCaOH2]、水酸化亜鉛[ZnOH2]、珪酸[H4SiO4;またはH2SiO3;またはH2Si2O5]、水酸化鉄[Fe2O3H2Oまたは2FeOOH]、水酸化銅[CuOH2]、水酸化バリウム[BaOH2O;またはBaO9H2O]、酸化ジルコニウム水和物[ZrOnH2O]、酸化スズ水和物[SnOH2O]、塩基性炭酸マグネシウム[3MgCO3MgOH23H2O]、ハイドロタルサイト[6MgOAl2O3H2O]、ドウソナイト[Na2CO3Al2O3nH2O]、硼砂[Na2OB2O55H2O]、ホウ酸亜鉛[2ZnO3B2O53.5H2O]などを挙げることができる。これらの水和金属化合物は、単独で用いてもよく2種以上を併用してもよい。これらの水和金属化合物の中でも、熱伝導性が高く、高い難燃性を発揮するという理由から、水酸化アルミニウムが特に好ましい。b水和金属化合物の形状は特に限定されず、バルク状、針形状、板形状、層状であってもよい。バルク形状には、例えば球形状、直方体形状、破砕状またはそれらの異形形状が含まれる。b水和金属化合物の粒子径は、バルク形状球状の水和金属化合物の場合には、1次平均粒子径として0.1~1000μm、好ましくは1~100μm、さらに好ましくは5~80μmである。1次平均粒子径が1000μmを超えると水和金属化合物が難燃性熱伝導性粘着剤層の厚みを超えて厚みバラツキの原因となるという不具合がある。なお、1次平均粒子径は、レーザー散乱法における粒度分布測定法によって求められる体積基準の値である。具体的には、レーザー散乱式粒度分布系により、D50値を測定することによって求められるものである。b水和金属化合が針形状または板形状の熱伝導粒子の場合には、最大長さが0.1~1000μm、好ましくは1~100μm、さらに好ましくは5~45μmである。最大長さが1000μmを超えると熱伝導粒子同士が凝集しやすくなり、取り扱いが難しくなるという不具合がある。さらにこれらのアスペクト比針状結晶の場合には、長軸長さ/短軸長さ、または長軸長さ/厚みで表現される。また板状結晶の場合には、対角長さ/厚み、または長辺長さ/厚みで表現されるが1~10000、好ましくは1~1000である。b水和金属化合物は粒子径の異なる2種以上の水和金属化合物を併用することが好ましい。2種以上の粒子径の異なる水和金属化合物を併用する場合、水和金属化合物の粒子径が10μm以上の大きな粒子と10μm未満の小さな粒子とを組み合わせて用いることが好ましい。このように粒子径の大きさの異なる水和金属化合物を併用することで、熱伝導性粒子が難燃性熱伝導性粘着剤層内により最密に充填されるようになり、水和金属化合物による熱伝導パスが構築されやすくなり、熱伝導性が向上するという効果がある。このような効果を得るためには、例えば、前記1次平均粒子径または前記最大長さが10μm以上の大きな粒子と10μmより小さな粒子との配合比重量比が1:10~10:1、好ましくは1:5~5:1、より好ましくは1:2~2:1であることが望ましい。このようなb水和金属化合物は、一般の市販品を用いることができ、例えば水酸化アルミニウムとしては、昭和電工社製ハイジライトH-100-ME1次平均粒子径75μm、ハイジライトH-101次平均粒子径55μm、ハイジライトH-321次平均粒子径8μm、ハイジライトH-421次平均粒子径1μmなど、日本軽金属株式会社製B103ST1次平均粒子径8μmなどを、水酸化マグネシウムとしては、協和化学工業社製KISUMA5A1次平均粒子径1μmなどを用いることができる。難燃性熱伝導性粘着剤層を構成するb水和金属化合物の含有量は、特に限定されないが、難燃性熱伝導性粘着剤層中のアクリル系ポリマー100重量部に対して、100~500重量部、好ましくは200~450重量部、更に好ましくは300~400重量部であることが好適である。水和金属化合物の含有量が、アクリル系ポリマー100重量部に対して、100~500重量部であれば、高い熱伝導率と難燃性を得ることができる。一方、水和金属化合物の含有量が100重量部未満であると、十分な熱伝導性や難燃性を付与することができない場合があり、また500重量部を超えると可とう性が低くなり、粘着力や保持力が低下する場合がある。本発明においては、熱伝導性を向上させるために、その他の熱伝導性粒子を含有させてもよい。本発明において用いることのできる熱伝導性粒子としては、例えば、窒化ホウ素、窒化アルミニウム、窒化ケイ素、窒化ガリウム、炭化ケイ素、二酸化ケイ素、酸化アルミニウム、酸化マグネシウム、酸化チタン、酸化亜鉛、酸化スズ、酸化銅、酸化ニッケル、アンチモン酸ドープ酸化スズ、炭酸カルシウム、チタン酸バリウム、チタン酸カリウム、銅、銀、金、ニッケル、アルミニウム、白金、カーボンブラック、カーボンチューブカーボンナノチューブ、カーボンファイバー、ダイヤモンドなどを挙げることができる。熱伝導性粒子の大きさ粒子径については、前記水和金属化合物と同様に扱うことができる。本発明において、このような熱伝導性粒子は、一般の市販品を用いることができ、例えば、窒化ホウ素としては水島合金鉄社製HP-40、モメンティブ社製PT620などを、酸化アルミとしては、昭和電工社製AS-50などを、アンチモン酸ドープスズとしては、石原産業社製のSN-100SSN-100PSN-100D水分散品などを、酸化チタンとしては、石原産業社製のTTOシリーズなどを、酸化亜鉛としては、住友大阪セメント社製のSnO-310SnO-350SnO-410などを挙げることができる。本発明において熱伝導性粒子を用いる場合、その含有量は、特に限定されないが、難燃性熱伝導性粘着剤層中のアクリル系ポリマー100重量部に対して、例えば、250重量部以下であり、また、好ましくは1~270重量部、更に好ましくは5~280重量部であることが好適である。熱伝導性粒子の含有量が280重量部を超えると難燃性熱伝導性粘着剤層の可とう性が低下する場合があり、あるいは難燃性が低下する場合がある。また、本発明の難燃性熱伝導性粘着剤層には、水和金属化合物および熱伝導性粒子を凝集させることなく安定して分散させるために、分散剤を用いることが好ましい。分散剤としては、特に限定されないが、リン酸エステルが好適に用いられる。リン酸エステルとしては、ポリオキシエチレンアルキルまたはアルキルアリルエーテルまたはポリオキシエチレンアルキルアリールエーテルのリン酸モノエステル、ポリオキシエチレンアルキルエーテルまたはポリオキシエチレンアルキルアリールエーテルのリン酸ジエステル、リン酸トリエステル、或いはその誘導体などがある。これらのリン酸エステル系分散剤は、単独または2種以上混合して使用してもよい。その中でも熱伝導性粒子の経時安定性を考慮すれば、ポリオキシエチレンアルキルエーテルまたはポリオキシエチレンアルキルアリールエーテルのリン酸モノエステル、リン酸ジエステルを用いることが好ましい。たとえば、第一工業製薬社製のプライサーフシリーズA212E、A210G、A212C,A215C、東邦化学社製のフォスファノールRE610,RS710,RS610などである。また、分散剤の配合量は特に限定されないが、アクリル系ポリマー100重量部に対して、0.01~10重量部、好ましくは0.05重量部~5重量部、より好ましくは0.1重量部~3重量部である。本発明においては、難燃性を向上させるために、接着性や熱伝導性に悪影響を与えない範囲で、その他の難燃剤を含有させてもよい。本発明において用いることのできる難燃剤としては、塩基性炭酸マグネシウム、炭酸マグネシウム-カルシウム、炭酸カルシウム、炭酸バリウム、ドロマイトなどの金属炭酸塩、例えば、ハイドロタルサイト、硼砂などの金属水和物金属化合物の水和物、例えば、メタホウ酸バリウム、酸化マグネシウム、ポリ燐酸アンモン、ほう酸亜鉛、錫化合物、有機リン系、赤リン系、カーボンブラック、シリコーン系難燃剤などを挙げることができる。本発明において難燃剤を用いる場合、その含有量は、特に限定されないが、難燃性熱伝導性粘着剤層中のアクリル系ポリマー100重量部に対して、250重量部以下、好ましくは1~270重量部、更に好ましくは5~280重量部であることが好適である。難燃剤の含有量が250重量部を超えるとモノマーのブリードアウトにより接着性が著しく低下する場合があり、あるいは熱伝導性が低下する場合がある。本発明において、b水和金属化合物の他に前記熱伝導性粒子および/または難燃剤を併用する場合、その合計量は、難燃性熱伝導性粘着剤層中のアクリル系ポリマー100重量部に対して、100~500重量部、好ましくは200~450重量部、更に好ましくは300~400重量部であることが好適である。水和金属化合物、熱伝導性粒子および/または難燃剤の含有量が、アクリル系ポリマー100重量部に対して、100~500重量部であれば、高い熱伝導率と難燃性を得ることができる。一方、水和金属化合物、熱伝導性粒子および/または難燃剤の含有量が100重量部未満であると、十分な熱伝導性や難燃性を付与することができない場合があり、また500重量部を超えると可とう性が低くなり、粘着力や保持力が低下する場合がある。また本発明においてb水和金属化合物の他に前記熱伝導性粒子および/または難燃剤を併用する場合、水和金属化合物の含有割合は、水和金属化合物、熱伝導性粒子および/または難燃剤の合計量に対し50重量以上、好ましくは60重量以上、より好ましくは70重量以上であることが好適である。水和金属化合物の含有割合が50重量以上であれば、高い熱伝導率と難燃性を得ることができる。一方水和金属化合物の含有割合が50重量未満であると、十分な熱伝導性や難燃性を付与することができない場合がある。気泡本発明の難燃性熱伝導性粘着シートにおいて、難燃性熱伝導性粘着剤層はc気泡を含有することもできる。難燃性熱伝導性粘着剤層にc気泡を含有させることにより、難燃性熱伝導性粘着シートに厚みとクッション性を付与することができ、被着体との間の凹凸面に対する追従性が向上する。c気泡の含有量は難燃性熱伝導性粘着シートの熱伝導特性などを損なわない範囲で適宜選択できるが、難燃性熱伝導性粘着剤層の全体積に対して、例えば、5~50体積、好ましくは10~40体積、更に好ましくは12~35体積である。気泡量が5体積未満であると、被着体への密着性や凹凸追従性に劣る場合が多い。また50体積を超えると気泡による断熱効果が大きくなりすぎて熱伝導性が低下したり、シートを貫通する気泡が形成し、接着性が劣ったり、難燃性熱伝導性粘着剤層が柔らかくなりすぎ、せん断力が劣るなどの恐れがある。難燃性熱伝導性粘着剤層に混合される気泡は、基本的には、独立気泡タイプの気泡であることが望ましいが、独立気泡タイプの気泡と連続気泡タイプの気泡とが混在していてもよい。また、このような気泡としては、通常、球状の形状を有しているが、いびつな形状の球状を有していてもよい。前記気泡において、その平均気泡径直径としては、特に限定されず、例えば、1~1000μm、好ましくは10~500μm、さらに好ましくは30~300μmの範囲から選択することができる。なお、気泡に含まれる気体成分気泡を形成するガス成分、気泡形成ガスと称する場合があるとしては、特に限定されず、窒素、二酸化炭素、アルゴンなどの不活性ガスの他、空気などの各種気体成分を用いることができる。気泡形成ガスとしては、気泡形成ガスを混合した後に、重合反応などの反応を行う場合は、その反応を阻害しないものを用いることが重要である。気泡形成ガスとしては、反応を阻害しないことや、コスト的観点などから窒素が好適である。気泡を混合する方法としては特に限定されないが、好適には、メタアクリル酸アルキルエステルを主成分とし、極性基含有モノマーを含有し、カルボキシル基含有モノマーを実質的に含まないモノマー成分の混合物またはその部分重合物、および水和金属化合物、を含有する難燃性熱伝導性粘着剤層の前駆体組成物以下、前駆体組成物と称する場合があるにc気泡を混合することで、気泡を含有する前駆体組成物を作成し、これに紫外線を照射して難燃性熱伝導性粘着剤層を形成することが望ましい。気泡を混合する方法としては、公知の気泡混合方法を利用することができる。例えば、装置の例としては、中央部に貫通孔を持った円盤上に、細かい歯が多数ついたステータと、歯のついているステータとを対向しており、円盤上にステータと同様の細かい歯がついているローターとを備えた装置などが挙げられる。この装置におけるステータ上の歯とローター上の歯との間に前駆体組成物を導入し、ローターを高速回転させながら、貫通孔を通して気泡を形成させるためのガス成分気泡形成ガスを前駆体組成物中に導入させることにより、気泡形成ガスが前駆体組成物中に細かく分散され混合された、気泡を含有する前駆体組成物を得ることができる。なお、気泡の合一を抑制または防止するためには、気泡の混合から、難燃性熱伝導性粘着剤層の形成までの行程を一連の工程として連続的に行うことが好ましい。すなわち、前述のようにして気泡を混合させて気泡を含有する前駆体組成物を調製した後、続いて、該気泡を含有する前駆体組成物を用いて、適宜な形成方法を利用して難燃性熱伝導性粘着剤層を形成することが好ましい。フッ素系界面活性剤本発明において、気泡を含有する前駆体組成物には、フッ素系界面活性剤を配合することができる。フッ素系界面活性剤を用いることにより、水和金属化合物と難燃性熱伝導性粘着剤層中のアクリル系ポリマーとの密着度や摩擦抵抗が低減され、応力分散性が発現する。そのため、本発明の難燃性熱伝導性粘着剤層は、高い接着性が得られる。フッ素化炭化水素基を有することにより上記摩擦抵抗などの低減効果に加えて、気泡混合性および気泡安定性を高める効果も得られる。フッ素系界面活性剤としては分子中にオキシC2-3アルキレン基およびフッ素化炭化水素基を有するフッ素系界面活性剤が用いられる。オキシC2-3アルキレン基は式:-R-O-Rは炭素数2または3の直鎖状または分岐鎖状のアルキレン基で表される。フッ素系界面活性剤はオキシC2-3アルキレン基およびフッ素化炭化水素基を有していれば特に限定されないが、アクリル系ポリマーに対する分散性の観点から非イオン型界面活性剤が好ましい。また、分子中にオキシエチレン基-CH2CH2O-、オキシプロピレン基[-CH2CHCH3O-]などのいずれか1種を有していてもよく、2種以上を有していてもよい。なお、フッ素系界面活性剤は、単独で、または2種以上組み合わせて使用することができる。フッ素化炭化水素基としては、特に制限されないがパーフルオロ基が好適であり、該パーフルオロ基は、1価であってもよく、2価以上の多価であってもよい。また、フッ素化炭化水素基は二重結合や三重結合を有していてもよく、直鎖でも枝分かれ構造や環式構造を有していてもよい。フッ素化炭化水素基の炭素数としては特に限定されず、1または2以上、好ましくは3~30、さらに好ましくは4~20である。これらのフッ素化炭化水素基が界面活性剤分子中に1種または2種以上導入されている。オキシC2-3アルキレン基としては、末端の酸素原子に水素原子が結合したアルコール、他の炭化水素基と結合したエーテル、カルボニル基を介して他の炭化水素基と結合したエステルなど、いずれの形態でもよい。また、環式エーテル類やラクトン類など、環状構造の一部に該構造を有する形態でもよい。フッ素系界面活性剤の構造としては特に制限されないが、例えば、オキシC2-3アルキレン基を有する単量体およびフッ素化炭化水素基を有する単量体をモノマー成分として含む共重合体を好適に用いることができる。このような共重合体としては、ブロック共重合体、グラフト共重合体など、様々な構造が考えられるが、いずれも好適に用いられる。ブロック共重合体主鎖にオキシC2-3アルキレン基およびフッ素化炭化水素基を有する共重合体としては、例えば、ポリオキシエチレンパーフルオロアルキルエーテル、ポリオキシエチレンパーフルオロアルキレート、ポリオキシプロピレンパーフルオロアルキルエーテル、ポリオキシイソプロピレンパーフルオロアルキルエーテル、ポリオキシエチレンソルビタンパーフルオロアルキレート、ポリオキシエチレンポリオキシプロピレンブロックコポリマーパーフルオロアルキレート、ポリオキシエチレングリコールパーフルオロアルキレートなどである。グラフト共重合体側鎖にオキシC2-3アルキレン基およびフッ素化炭化水素基を有する共重合体としては、モノマー成分として少なくとも、ポリオキシアルキレン基を有するビニル系化合物およびフッ素化炭化水素基を有するビニル系化合物を含む共重合体、特に、アクリル系共重合体が好適に用いられる。ポリオキシアルキレン基を有するビニル系化合物としては、例えば、ポリオキシエチレンメタアクリレート、ポリオキシプロピレンメタアクリレート、ポリオキシエチレンポリオキシプロピレンメタアクリレートなどのポリオキシアルキレンメタアクリレートが挙げられる。フッ素化炭化水素基を有するビニル系化合物としては、例えば、パーフルオロブチルメタアクリレート、パーフルオロイソブチルメタアクリレート、パーフルオロペンチルメタアクリレートなどのパーフルオロアルキルメタアクリレートなど、フッ素化炭化水素を含有するメタアクリル酸エステルが挙げられる。フッ素系界面活性剤は、分子中に上記構造の他に脂環式炭化水素基や芳香族炭化水素基などの構造を有していてもよく、アクリル系ポリマーへの分散性を阻害しない範囲内でカルボキシル基、スルホン酸基、シアノ基、アミド基、アミノ基など様々な官能基を有していてもよい。例えばフッ素系界面活性剤がビニル系共重合体である場合は、モノマー成分として、ポリオキシアルキレン基を有するビニル系化合物およびフッ素化炭化水素基を有するビニル系化合物と共重合可能なモノマー成分が用いられてもよい。このようなモノマーは単独でまたは2種以上組み合わせて使用することができる。上記共重合可能なモノマー成分としては、例えば、メタアクリル酸ウンデシル、メタアクリル酸ドデシルなどのメタアクリル酸C1-20アルキルエステル、例えば、シクロペンチルメタアクリレートなどの脂環式炭化水素基を有するメタアクリル酸エステル、例えば、フェニルメタアクリレートなどの芳香族炭化水素基を有するメタアクリル酸エステルが好適に用いられる。その他、マレイン酸、クロトン酸などのカルボキシル基含有単量体、例えば、ビニルスルホン酸ナトリウムなどのスルホン酸基含有単量体、例えば、スチレン、ビニルトルエンなどの芳香族ビニル化合物、例えば、エチレン、ブタジエンなどのオレフィンまたはジエン類、例えば、ビニルアルキルエーテルなどのビニルエーテル類、例えば、アクリルアミドなどのアミド基含有単量体、例えば、メタアクリロイルモルホリンなどのアミノ基含有単量体、例えば、メタアクリル酸メチルグリシジルなどのグリシジル基含有単量体、例えば、2-メタクリロイルオキシエチルイソシアネートなどのイソシアネート基含有単量体などが挙げられる。さらにまた、ジペンタエリスリトールヘキサメタアクリレート、ジビニルベンゼンなどの多官能性共重合性単量体多官能モノマーが用いられてもよい。フッ素系界面活性剤の分子量は特に制限されないが、重量平均分子量が20000未満例えば500以上、20000未満であると難燃性熱伝導性粘着剤層中のアクリル系ポリマーと熱伝導性粒子との間の密着性や摩擦抵抗を低減する効果が高い。さらに重量平均分子量20000以上例えば20000~100000、好ましくは22000~80000、さらに好ましくは24000~60000のフッ素系界面活性剤を併用すると、気泡の混合性や、混合された気泡の安定性が高まる。オキシC2-3アルキレン基およびフッ素化炭化水素基を有し、且つ重量平均分子量20000未満のフッ素系界面活性剤の具体例としては、商品名フタージェント251株式会社ネオス製、商品名FTX-218株式会社ネオス製、商品名メガファックF-477大日本インキ化学工業株式会社製、商品名メガファックF-470大日本インキ化学工業株式会社製、商品名サーフロンS-381セイケミカル株式会社製、商品名サーフロンS-383セイケミカル株式会社製、商品名サーフロンS-393セイケミカル株式会社製、商品名サーフロンKH-20セイケミカル株式会社製、商品名サーフロンKH-40セイケミカル株式会社製などが挙げられる。オキシC2-3アルキレン基およびフッ素化炭化水素基を有し、且つ重量平均分子量20000以上であるフッ素系界面活性剤の具体例としては、商品名エフトップEF-352株式会社ジェムコ製、商品名エフトップEF-801株式会社ジェムコ製、商品名ユニダインTG-656ダイキン工業株式会社製などが挙げられ、いずれも本発明に好適に用いることができる。フッ素系界面活性剤の使用量固形分としては、特に制限されないが、例えば、難燃性熱伝導性粘着剤層のアクリル系ポリマーを形成するための全モノマー成分100重量部に対して0.01~5重量部、好ましくは0.02~3重量部、さらに好ましくは0.03重量部~2重量部の範囲で選択することができる。0.01重量部未満であると気泡の安定性が得にくく、5重量部を超えると、接着性能が低下する場合がある。本発明においては、前記した水和金属化合物を安定して分散させる分散剤と、水和金属化合物と難燃性熱伝導性粘着剤層中のアクリル系ポリマーとの密着度や摩擦抵抗を低減し応力分散性を発現させるフッ素系界面活性剤を併用して用いることができる。これら分散剤とフッ素系界面活性剤を併用して用いることで、単独で用いる場合よりも少ない量で水和金属化合物が難燃性熱伝導性粘着剤層中で凝集することなく安定して存在し、熱伝導性の向上に寄与できる。また、難燃性熱伝導性粘着剤層の応力分散性も向上し、より高い接着性が期待できる。これら2種の添加剤を併用して用いる場合、その配合量は特に限定されないが、分散剤とフッ素系界面活性剤の比重量比が1:20~20:0.01、好ましくは1:10~10:0.01、より好ましくは1:5~5:0.01で用いることが望ましい。本発明では、難燃性熱伝導性粘着剤層中に気泡を安定的に混合して存在させるために、気泡は前駆体組成物中に最後の成分として配合し混合させることが好ましく、特に、気泡を混合する前の前駆体組成物の粘度を高くすることが好ましい。前駆体組成物の粘度としては、混合された気泡を安定的に保持することが可能な粘度であれば特に限定されないが、例えば、粘度計としてBH粘度計を用いて、ローター:No.5ローター、回転数:10rpm、測定温度:30°Cの条件で測定された粘度としては、5~50Pas好ましくは10~40Pasであることが望ましい。前駆体組成物の粘度BH粘度計、No.5ローター、10rpm、30°Cが、5Pas未満であると、粘度が低すぎて、混合した気泡がすぐに合一して系外に抜けてしまう場合があり、一方、50Pasを超えていると、難燃性熱伝導性粘着剤層を形成する際に粘度が高すぎて塗工が困難となる。なお、前駆体組成物の粘度は、例えば、アクリルゴム、増粘性添加剤などの各種ポリマー成分を配合する方法、アクリル系ポリマーを形成するためのモノマー成分例えば、アクリル系ポリマーを形成させるためのメタアクリル酸エステルなどのモノマー成分などを一部重合させ部分重合物とする方法などにより、調整することができる。具体的には、例えば、アクリル系ポリマーを形成するためのモノマー成分例えば、アクリル系ポリマーを形成させるためのメタアクリル酸エステルなどのモノマー成分などと、重合開始剤例えば、光重合開始剤、熱重合開始剤などとを混合してモノマー混合物を調整し、該モノマー混合物に対して重合開始剤の種類に応じた重合反応を行って、一部のモノマー成分のみが重合した部分重合物を含む組成物シロップを調製した後、該シロップに水和金属化合物と、必要に応じてモノマー、分散剤やフッ素系界面活性剤および後述する各種添加剤とを配合して、気泡を安定的に含有することが可能な適度な粘度を有する前駆体組成物を調製することができる。そして、この前駆体組成物に、気泡を導入して混合させることにより、気泡を安定的に含有している気泡を含有する前駆体組成物を得ることができる。なお、前記シロップの調製に際しては、モノマー混合中に、予め、フッ素系界面活性剤や水和金属化合物が適宜配合されてもよい。本発明において、難燃性熱伝導性粘着剤層の凝集力を調整するには、前述の多官能モノマーを配合しアクリル系ポリマーに架橋構造を導入する方法以外に、架橋剤を用いることも可能である。架橋剤は、通常用いる架橋剤を使用することができ、たとえば、エポキシ系架橋剤、イソシアネート系架橋剤、シリコーン系架橋剤、オキサゾリン系架橋剤、アジリジン系架橋剤、シラン系架橋剤、アルキルエーテル化メラミン系架橋剤、金属キレート系架橋剤などを挙げることができる。特に、イソシアネート系架橋剤、エポキシ系架橋剤を好適に使用することができる。具体的には、イソシアネート系架橋剤の例としては、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタリンジイソシアネート、トリフェニルメタントリイソシアネート、ポリメチレンポリフェニルイソシアネート、および、これらとトリメチロールプロパンなどのポリオールとのアダクト体を挙げることができる。あるいは、1分子中に少なくとも1つ以上のイソシアネート基と、1つ以上の不飽和結合を有する化合物、具体的には、2-イソシアナートエチルメタアクリレートなどもイソシアネート系架橋剤として使用することができる。エポキシ系架橋剤としては、例えば、ビスフェノールA、エピクロルヒドリン型のエポキシ系樹脂、例えば、エチレングリシジルエーテル、ポリエチレングリコールジグリシジルエーテル、グリセリンジグリシジルエーテル、グリセリントリグリシジルエーテル、1,6-ヘキサンジオールグリシジルエーテル、トリメチロールプロパントリグリシジルエーテル、ジグリシジルアニリン、ジアミングリシジルアミン、N,N,N’,N’-テトラグリシジル-m-キシリレンジアミンおよび1,3-ビスN,N’-ジアミングリシジルアミノメチルシクロヘキサンなどを挙げることができる。本発明において架橋剤を用いる場合、その含有量は、特に限定されないが、難燃性熱伝導性粘着剤層中のアクリル系ポリマー100重量部に対して、0.01~5重量部、好ましくは0.01~3重量部、更に好ましくは0.01~2重量部であることが好適である。架橋剤の含有量が5重量部を超えると可とう性性が得られない場合があり、0.01重量部未満であると凝集性が得られない場合がある。本発明の難燃性熱伝導性粘着剤層には、接着性を向上させるために、粘着付与樹脂を含有させることができる。粘着付与樹脂としては特に限定されないが、紫外線を用いた重合を利用して、モノマー成分を共重合し、アクリル系ポリマーを得る場合、併用しても重合阻害が起こりにくいという理由から、水素添加型の粘着付与樹脂を用いることが好ましい。このような水素添加型の粘着付与樹脂としては、例えば、石油系樹脂、テルペン系樹脂、クマロンインデン系樹脂、スチレン系樹脂、ロジン系樹脂、アルキルフェノール樹脂、キシレン樹脂などの粘着付与樹脂に水素添加した誘導体から選ぶことができる。たとえば、水素添加型石油系樹脂は、芳香族系、ジシクロペンタジエン系、脂肪族系、芳香族-ジシクロペンタジエン共重合系などから選ぶことができる。また、水素添加型テルペン系樹脂は、テルペンフェノール樹脂、芳香族テルペン樹脂などから選ぶことができる。これらの中でも、特に、石油系樹脂またはテルペン系樹脂を用いることが好ましい。粘着付与樹脂の軟化点は80~200°Cが好ましく、100~200°Cがより好ましい。粘着付与樹脂の軟化点が当該範囲であることにより、高い凝集力が得られるという効果が得られる。本発明において、粘着付与樹脂を用いる場合、その含有量は特に限定されないが、難燃性熱伝導性粘着剤層中のアクリル系ポリマー100重量部に対して1~50重量部であることが好ましく、更に好ましくは2~40重量部であり、特に好ましくは3~30重量部である。粘着付与樹脂の添加量が50重量部を超えると、凝集力が低下する場合があり、1重量部未満であると接着力の向上効果が得られない場合がある。本発明においては、接着性を向上させるために、アクリル系オリゴマーを含有させることができる。アクリル系オリゴマーは、aアクリル系ポリマーよりもガラス転移温度Tgが高く、重量平均分子量が小さい重合体であり、粘着付与樹脂として機能し、かつ紫外線を用いた重合の際に重合阻害を起こしにくいという利点を有する。本発明において、アクリル系オリゴマーは、ガラス転移温度Tgが約0°C以上300°C以下、好ましくは約20°C以上300°C以下、さらに好ましくは約40°C以上300°C以下であることが望ましい。ガラス転移温度Tgが約0°C未満であると難燃性熱伝導性粘着剤層の室温以上での凝集力が低下し、保持特性や高温での接着性が低下する場合がある。なおアクリル系オリゴマーのTgは、前述のaアクリル系ポリマーのTgと同じく、Foxの式に基づいて計算することができる。アクリル系オリゴマーの重量平均分子量は、1000以上30000未満、好ましくは1500以上20000未満、さらに好ましくは2000以上10000未満である。重量平均分子量が30000以上であると、接着力の向上効果が充分には得られない場合がある。また、1000未満であると、低分子量となるため接着力や保持特性の低下を引き起こす場合がある。本発明において、アクリル系オリゴマーの重量平均分子量の測定は、GPC法によりポリスチレン換算して求めることができる。具体的には東ソー株式会社製のHPLC8020に、カラムとしてTSKgelGMH-H20×2本を用いて、テトラヒドロフラン溶媒で流速約0.5ml/分の条件にて測定される。本発明において、アクリル系オリゴマーを構成するモノマーとしては、例えばメタアクリル酸メチル、メタアクリル酸エチル、メタアクリル酸プロピル、メタアクリル酸イソプロピル、メタアクリル酸ブチル、メタアクリル酸イソブチル、メタアクリル酸s-ブチル、メタアクリル酸t-ブチル、メタアクリル酸ペンチル、メタアクリル酸イソペンチル、メタアクリル酸ヘキシル、メタアクリル酸-2-エチルヘキシル、メタアクリル酸ヘプチル、メタアクリル酸オクチル、メタアクリル酸イソオクチル、メタアクリル酸ノニル、メタアクリル酸イソノニル、メタアクリル酸デシル、メタアクリル酸イソデシル、メタアクリル酸ウンデシル、メタアクリル酸ドデシルのようなメタアクリル酸アルキルエステル、例えば、メタアクリル酸シクロヘキシル、メタアクリル酸イソボルニルのようなメタアクリル酸の脂環族アルコールとのエステル、例えば、メタアクリル酸フェニル、メタアクリル酸ベンジルのようなメタアクリル酸アリールエステル、例えば、テルペン化合物誘導体アルコールから得られるメタアクリル酸エステルなどを挙げることができる。このようなメタアクリル酸エステルは単独であるいは2種以上を組み合わせて使用することができる。メタアクリル系オリゴマーとしては、メタアクリル酸イソブチルやメタアクリル酸t-ブチルのようなアルキル基が分岐構造を持ったメタアクリル酸アルキルエステル、メタアクリル酸シクロヘキシルやメタアクリル酸イソボルニルのようなメタアクリル酸の脂環式アルコールとのエステル、メタアクリル酸フェニルやメタアクリル酸ベンジルのようなメタアクリル酸アリールエステルなどの環状構造を持ったメタアクリレートに代表される、比較的嵩高い構造を有するアクリル系モノマーをモノマー単位として含んでいることが好ましい。このような嵩高い構造をアクリル系オリゴマーに持たせることで、難燃性熱伝導性粘着剤層の接着性をさらに向上させることができる。特に嵩高さという点で環状構造をもったものは効果が高く、環を複数含有したものはさらに効果が高い。また、アクリル系オリゴマーの合成の際や難燃性熱伝導性粘着剤層の作製の際に紫外線紫外線を採用する場合には、重合阻害を起こしにくいという点で、飽和結合を有したものが好ましく、アルキル基が分岐構造を持ったメタアクリレート、あるいは脂環式アルコールとのエステルを、アクリル系オリゴマーを構成するモノマーとして好適に用いることができる。このような点から、本発明においては、アクリル系オリゴマーとしては、例えば、メタクリル酸シクロヘキシルCHMAおよびメタクリル酸イソブチルIBMAの共重合体、メタクリル酸シクロヘキシルCHMAおよびメタクリル酸イソボルニルIBXMAの共重合体、メタクリル酸シクロヘキシルCHMAおよびアクリロイルモルホリンACMOの共重合体、メタクリル酸シクロヘキシルCHMAおよびジエチルアクリルアミドDEAAの共重合体、アクリル酸1-アダマンチルADAおよびメタクリル酸メチルMMAの共重合体、メタクリル酸ジシクロペンタニルDCPMAおよびメタクリル酸イソボルニルIBXMAの共重合体、メタクリル酸ジシクロペンタニルDCPMA、メタクリル酸シクロヘキシルCHMA、メタクリル酸イソボルニルIBXMA、アクリル酸イソボルニルIBXA、アクリル酸ジシクロペンタニルDCPA、メタアクリル酸1-アダマンチルADMA、アクリル酸1-アダマンチルADAの各単独重合体などを挙げることができる。本発明において、アクリル系オリゴマーを用いる場合、その含有量は特に限定されないが、難燃性熱伝導性粘着剤層中のアクリル系ポリマー100重量部に対して1~70重量部であるが、好ましくは2~50重量部であり、さらに好ましくは3~40重量部である。アクリル系オリゴマーの添加量が70重量部を超えると、凝集力が低下する場合があり、あるいは弾性率が高くなり低温での接着性が悪くなったり、室温においても粘着力を発現しなくなる場合がある。またアクリル系オリゴマーの添加量が1重量部未満であると、接着力の向上効果が得られない場合がある。本発明の難燃性熱伝導性粘着剤層には接着力、耐久力、水和金属化合物とアクリル系ポリマーとの親和性をより向上させる目的でシランカップリング剤を用いることができる。シランカップリング剤としては、公知のものを特に制限なく適宜用いることができる。具体的には、例えば、3-グリシドキシプロピルトリメトキシシラン、3-グリシドキシプロピルトリエトキシシラン、3-グリシドキシプロピルメチルジエトキシシラン、2-3,4-エポキシシクロヘキシルエチルトリメトキシシランなどのエポキシ基含有シランカップリング剤、例えば、3-アミノプロピルトリメトキシシラン、N-2-アミノエチル-3-アミノプロピルメチルジメトキシシラン、3-トリエトキシシリル-N-1,3-ジメチルブチリデンプロピルアミンなどのアミノ基含有シランカップリング剤、例えば、3-アクリロキシプロピルトリメトキシシラン、3-メタクリロキシプロピルトリエトキシシランなどのメタアクリル基含有シランカップリング剤、例えば、3-イソシアネートプロピルトリエトキシシランなどのインシアネート基含有シランカップリング剤などが挙げられる。これらシランカップリング剤は、単独で使用してもよく、また2種以上を混合して使用してもよい。上記シランカップリング剤の含有量は、前記アクリル系ポリマー100重量部に対し、シランカップリング剤0.01~10重量部含有することが好ましく、0.02~5重量部含有することがより好ましく、0.05~2重量部含有することがさらに好ましい。上記シランカップリング剤を上記範囲で用いることにより、より確実に凝集力や耐久性の向上したものとすることができるが、一方、0.01重量部未満では、難燃性熱伝導性粘着剤層に含有される熱伝導性粒子の表面を被覆できず、親和性が向上しない場合があり、一方、10重量部を超えると、熱伝導性を低下させる場合がある。他の成分本発明において、難燃性熱伝導性粘着剤層には、aアクリル系ポリマー、b水和金属化合物、c気泡および前記した各種成分の他に、難燃性熱伝導性粘着剤層の用途に応じて、適宜な添加剤が含まれていてもよい。例えば、可塑剤、充填剤、老化防止剤、着色剤顔料や染料などなどの適宜な添加剤を含んでもよい。難燃性熱伝導性粘着シート本発明の難燃性熱伝導性粘着シートについて、図面を参照して説明する。本発明の難燃性熱伝導性粘着シートは、少なくとも、aアクリル系ポリマー、および、b水和金属化合物を含む難燃性熱伝導性粘着剤層を備えており、基材の少なくとも片面に当該難燃性熱伝導性粘着剤層を設けた構成であってもよい。このような難燃性熱伝導性粘着シートとしては、両面が接着面粘着面となっている形態を有していてもよく、片面のみが接着面となっている形態を有していてもよい。具体的には、図1aで示されるように、難燃性熱伝導性粘着剤層のみから形成された、両面が接着面となる難燃性熱伝導性粘着シート、図1bで示されるように、基材の一方の面に難燃性熱伝導性粘着剤層が形成された、片面のみが接着面となる難燃性熱伝導性粘着シート、図1cまたはdで示されるように、基材の少なくとも一方の面に難燃性熱伝導性粘着剤層が形成され且つ基材の反対面にも粘着面が形成された両面が接着面となる難燃性熱伝導性粘着シートなどが挙げられる。なお本発明においてシートとはテープシートフィルムなどの形状を含む概念として用いられる。またその使用目的に応じた形状に打ち抜き加工や切断加工がなされていてもよい。図1は本発明の難燃性熱伝導性粘着シートの例を部分的に示す概略断面図である。図1において、10、11、12、13は、それぞれ、難燃性熱伝導性粘着剤層を備えている難燃性熱伝導性粘着シート、2は難燃性熱伝導性粘着剤層、3は基材、4は粘着剤層非難燃性熱伝導性粘着剤層である。図1aで示される難燃性熱伝導性粘着シート10は、難燃性熱伝導性粘着剤層2のみにより形成された構成を有している。図1bで示される難燃性熱伝導性粘着シート11は、基材3の片面に難燃性熱伝導性粘着剤層2が設けられた構成を有している。図1cで示される難燃性熱伝導性粘着シート12は、基材3の両面に難燃性熱伝導性粘着剤層2が設けられた構成を有している。図1dで示される難燃性熱伝導性粘着シート13は、基材3の一方の面に難燃性熱伝導性粘着剤層2が形成され、かつ他方の面に粘着剤層非難燃性熱伝導性粘着剤層4が形成された構成を有している。なお、図1bで示される基材3の片面に難燃性熱伝導性粘着剤層2が形成された構成の場合、難燃性熱伝導性粘着剤層2が形成されていない基材3の他面については、汚れや傷防止のための処理層が形成されていてもよい。たとえば汚れ防止用の処理層としては、汚れを付きにくくするために表面張力の低いシリコーンやフッ素などで基材の表面を処理したものを利用することができる。表面張力としては特に限定されないが、好ましくは50dyne/cm以下、より好ましく40dyne/cm以下、さらに好ましくは30dyne/cm以下である。また、傷防止のための処理層としては、たとえば、鉛筆硬度の高いハードコート層を形成することができ、たとえば鉛筆硬度H以上、よりこのましくは2H以上、さらに好ましくは3H以上である。また、本発明の難燃性熱伝導性粘着シートは、ロール状に巻回された形態で形成されていてもよく、シートが積層された形態で形成されていてもよい。難燃性熱伝導性粘着シートがロール状に巻回された形態を有している場合や積層されている場合、剥離ライナーにより難燃性熱伝導性粘着剤層同士が直接接することを防止することができる。難燃性熱伝導性粘着剤層の作製本発明の難燃性熱伝導性粘着シートにおいて、難燃性熱伝導性粘着剤層は、少なくともaアクリル系ポリマーとb水和金属化合物とを含む難燃性熱伝導性粘着剤組成物を用いて、公知の形成方法を利用して形成することができる。例えば、アクリル系ポリマーを形成するためのモノマー成分と、重合開始剤例えば、光重合開始剤、熱重合開始剤などと適当な溶剤トルエンや酢酸エチルなどとを混合してモノマー溶液を調製し、該モノマー溶液に対して重合開始剤の種類に応じた重合反応を行って、モノマー成分が共重合したアクリル系ポリマーを含むポリマー溶液を調製した後、該ポリマー溶液に水和金属化合物と、必要に応じて各種添加剤とを配合して、塗工に適した粘度を有する難燃性熱伝導性粘着剤組成物を調製する。難燃性熱伝導性粘着剤組成物を、所定の面上に塗布し、必要に応じて乾燥や硬化などを行うことにより、難燃性熱伝導性粘着剤層を形成することができる。また本発明において、紫外線を用いた硬化を用いる場合は、アクリル系ポリマーを形成するためのモノマー成分と、光重合開始剤とを混合してモノマー混合物を調製し、該モノマー混合物に対して紫外線の照射を行って、一部のモノマー成分のみが重合した部分重合物を含む組成物シロップを調製した後、該シロップに水和金属化合物と、必要に応じてモノマー、分散剤やフッ素系界面活性剤および各種添加剤とを配合して、塗工に適した粘度を有する前駆体組成物を調製する。前駆体組成物を、所定の面上に塗布した後、紫外線の照射を行って、硬化させることにより、難燃性熱伝導性粘着剤層を形成することができる。また本発明において、c気泡を有する難燃性熱伝導性粘着剤層を得る場合、前記前駆体組成物に、気泡を導入して混合させることにより、気泡を含有する前駆体組成物を得る。この気泡を含有する前駆体組成物を、所定の面上に塗布した後、紫外線の照射を行って、硬化させることにより、c気泡を有する難燃性熱伝導性粘着剤層を形成することができる。なお前記難燃性熱伝導性粘着剤組成物や前駆体組成物を所定の面上に塗布する際のコーティングする方法としては、従来広く用いられているコーティング方法を採用することができる。例えば、剥離ライナー上にコーティング液をコーティングし、乾燥した後に別の剥離ライナーを貼り合せして難燃性熱伝導性粘着剤層を作製することができる。本発明における難燃性熱伝導性粘着剤層の形成方法としては、たとえば、ロールコート、キスロールコート、グラビアコート、リバースコート、ロールブラッシュ、スプレーコート、ディップロールコート、バーコート、ナイフコート、エアーナイフコート、カーテンコート、リップコート、ダイコーターなどによる押出しコート法などの方法が挙げられる。本発明において、難燃性熱伝導性粘着剤層の厚みとしては、特に制限されず、例えば、50~2000μm、好ましくは100~1500μm、さらに好ましくは500~1000μmの範囲から選択することができる。難燃性熱伝導性粘着剤層の厚みが50μmよりも小さいと、十分な接着力と保持力を得ることができない場合があり、一方2000μmよりも大きいと、十分な難燃性と熱伝導性を得ることができない場合がある。基材難燃性熱伝導性粘着シートを構成する基材としては、例えば、紙などの紙系基材、例えば、布、不職布、ネットなどの繊維系基材、例えば、金属箔、金属板などの金属系基材、例えば、プラスチックのフィルムやシートなどのプラスチック系基材、例えば、ゴムシートなどのゴム系基材、例えば、発泡シートなどの発泡体やこれらの積層体特に、プラスチック系基材と他の基材との積層体や、プラスチックフィルムまたはシート同士の積層体などなどの適宜な薄葉体を用いることができる。このようなプラスチックのフィルムやシートにおける素材としては、例えば、ポリエチレンPE、ポリプロピレンPP、エチレン-プロピレン共重合体、エチレン-酢酸ビニル共重合体EVAなどのα-オレフィンをモノマー成分とするオレフィン系樹脂、例えば、ポリエチレンテレフタレートPET、ポリエチレンナフタレートPEN、ポリブチレンテレフタレートPBTなどのポリエステル系樹脂、例えば、ポリ塩化ビニルPVC、例えば、酢酸ビニル系樹脂、例えば、ポリフェニレンスルフィドPPS、例えば、ポリアミドナイロン、全芳香族ポリアミドアラミドなどのアミド系樹脂、例えば、ポリイミド系樹脂、例えば、ポリエーテルエーテルケトンPEEKなどが挙げられる。これらの素材は単独でまたは2種以上組み合わせて使用することができる。なお、基材として、プラスチック系基材が用いられる場合は、延伸処理などにより伸び率などの変形性を制御してもよい。また、基材としては、難燃性熱伝導性粘着剤層が紫外線による硬化により形成される場合は、紫外線の透過を阻害しないものを使用することが好ましい。基材の厚さは、強度や柔軟性、使用目的などに応じて適宜に選択でき、例えば、一般的には1000μm以下であり、例えば1~1000μm、好ましくは1~500μm、さらに好ましくは3~300μm程度であるが、これらに限定されない。なお、基材は単層の形態を有していてもよく、積層された形態を有していてもよい。基材の表面は、難燃性熱伝導性粘着剤層などとの密着性を高めるため、慣用の表面処理、例えば、コロナ処理、クロム酸処理、オゾン暴露、火炎暴露、高圧電撃暴露、イオン化放射線処理などの化学的または物理的方法による酸化処理などが施されていてもよく、下塗り剤や剥離剤などによるコーティング処理などが施されていてもよい。粘着剤層非難燃性熱伝導性粘着剤層本発明の難燃性熱伝導性粘着シートにおいて、粘着剤層として本発明の、難燃性熱伝導性粘着剤層以外の粘着剤層非難燃性熱伝導性粘着剤層を有する場合図1d、基材の一方の面に難燃性熱伝導性粘着剤層が設けられ、且つ基材の他方の面に非難燃性熱伝導性粘着剤層が設けられている場合、当該非難燃性熱伝導性粘着剤層は、公知の粘着剤例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤などを用いて、公知の粘着剤層の形成方法を利用して形成することができる、また、非難燃性熱伝導性粘着剤層の厚みは、特に限定されず、目的や使用方法などに応じて適宜選択することができる。剥離ライナー本発明では、難燃性熱伝導性粘着剤層や非難燃性熱伝導性粘着剤層層などの粘着剤層の接着面粘着面を保護するために、剥離ライナーが用いられていてもよい。すなわち、剥離ライナーは必ずしも設けられていなくてもよい。なお、剥離ライナーは、該剥離ライナーにより保護されている接着面を利用する際にすなわち、剥離ライナーにより保護されている粘着剤層に被着体を貼着する際に剥がされる。このような剥離ライナーとしては、慣用の剥離紙などを利用できる。具体的には、剥離ライナーとしては、例えば、剥離処理剤による剥離処理層を少なくとも一方の表面に有する基材の他、フッ素系ポリマー例えば、ポリテトラフルオロエチレン、ポリクロロトリフルオロエチレン、ポリフッ化ビニル、ポリフッ化ビニリデン、テトラフルオロエチレン-ヘキサフルオロプロピレン共重合体、クロロフルオロエチレン-フッ化ビニリデン共重合体などからなる低接着性基材や、無極性ポリマー例えば、ポリエチレン、ポリプロピレンなどのオレフィン系樹脂などからなる低接着性基材などを用いることができる。なお、剥離ライナーは、図1aで示すような難燃性熱伝導性粘着剤層2のみにより難燃性熱伝導性粘着シート1を形成する場合に、難燃性熱伝導性粘着剤層2を支持するための支持体として用いることも可能である。剥離ライナーとしては、例えば、剥離ライナー用基材の少なくとも一方の面に剥離処理層が形成されている剥離ライナーを好適に用いることができる。このような剥離ライナー用基材としては、ポリエステルフィルムポリエチレンテレフタレートフィルムなど、オレフィン系樹脂フィルムポリエチレンフィルム、ポリプロピレンフィルムなど、ポリ塩化ビニルフィルム、ポリイミドフィルム、ポリアミドフィルムナイロンフィルム、レーヨンフィルムなどのプラスチック系基材フィルム合成樹脂フィルムや紙類上質紙、和紙、クラフト紙、グラシン紙、合成紙、トップコート紙などの他、これらを、ラミネートや共押し出しなどにより、複層化したもの2~3層の複合体などが挙げられる。一方、剥離処理層を構成する剥離処理剤としては、特に制限されず、例えば、シリコーン系剥離処理剤、フッ素系剥離処理剤、長鎖アルキル系剥離処理剤などを用いることができる。剥離処理剤は単独でまたは2種以上組み合わせて使用することができる。なお、剥離ライナーの厚さや、形成方法などは、特に制限されない。本発明において、難燃性熱伝導性粘着シートの熱伝導率は、0.30W/mK以上、好ましくは0.60W以上、さらに好ましくは0.80W/mK以上であることが望ましい通常、20W/mK以下。難燃性熱伝導性粘着シートの熱伝導率が0.30W/mK未満であると、熱伝導性が小さいため、熱伝導性シートとしての機能が十分に発揮できない場合がある。また本発明において、難燃性熱伝導性粘着シートの熱抵抗は、12cm2K/W以下、好ましくは10cm2K/W以下であることが望ましい通常、2cm2K/W以上。難燃性熱伝導性粘着シートの熱抵抗が12cm2K/W以下を超えると、熱伝導性シートとしての機能が十分に発揮できない場合がある。また本発明において、難燃性熱伝導性粘着シートのSUS304鋼板に対する接着力180°ピール、引っ張り速度300mm/分は、3N/20mm以上、好ましくは4.0N/20mm以上、より好ましくは5.0N/20mm以上であることが望ましい通常は100N/20mm以下。難燃性熱伝導性粘着シートの接着力が3N/20mm以上であれば、被着体と十分に密着し、接触界面でのなじみがよく、接触熱抵抗が抑えられるため、熱伝導性が向上する。また難燃性熱伝導性粘着シートをヒートシンクや回路基板などに貼り付けて仮接着させることもできる。一方、接着力が100N/20mmより大きくなると、貼り合せミス位置ズレした場合の貼りなおしリワーク性や使用済みの製品を廃棄する際に被着体から熱伝導部材を剥離するリペア性が難しくなる場合がある。なお本発明において、難燃性熱伝導性粘着シートが基材の片面に難燃性熱伝導性粘着剤層を備えた形状の場合すなわち図1bに該当する場合、接着力の測定においては当該難燃性熱伝導性粘着シートをそのまま用いて測定する。また難燃性熱伝導性粘着シートが難燃性熱伝導性粘着剤層のみの場合すなわち図1aに該当する場合、あるいは基材の両面に粘着剤層が設けられている場合すなわち図1dcに該当する場合、接着力を測定する粘着面の反対面に、厚さ25μmのPETフィルムを基材とする総厚53μmの粘着テープ日東電工社製No.31Bを貼り合わせ、それを基材として測定する。また本発明において、難燃性熱伝導性粘着シートの保持力試験40°C、300g荷重、接着面積10mm×20mmにおけるズレ幅が1.5mm以下、好ましくは1.2mm以下、より好ましくは1.0mm以下であることが望ましい。難燃性熱伝導性粘着シートの保持力試験でのズレ幅が1.5mm以下であれば、経時でも保持力が得られるという利点がある。一方、ズレ距離が1.5mmより大きくなると、経時で落下するという不具合があるある。以下に、実施例および比較例に基づいて本発明をより詳細に説明するが、本発明はこれらの実施例におよび比較例より何ら限定されるものではない。実施例1モノマー成分として、アクリル酸2-エチルヘキシル82重量部およびアクリル酸2-メトキシエチル12重量部と、極性基含有モノマーとしてN-ビニル-2-ピロリドンNVP5重量部およびヒドロキシエチルアクリルアミドHEAA1重量部とが混合されたモノマー混合物に、光重合開始剤として、商品名イルガキュアー651チバジャパン社製0.05重量部および商品名イルガキュアー184チバジャパン社製0.05重量部を配合した後、粘度BH粘度計No.5ローター、10rpm、測定温度30°Cが約20Pasになるまで紫外線を照射して、一部が重合した組成物シロップを作製した。このシロップ100重量部に多官能モノマーとして、ジペンタエリスリトールヘキサアクリレート、商品名KAYARADDPHA-40H日本化薬社製0.05重量部、分散剤として、商品名プライサーフA212E第一工業製薬社製1重量部を添加した。さらに、水和金属化合物として、水酸化アルミ粉末である商品名ハイジライトH-32形状:破砕状、粒径:8μm昭和電工社製175重量部、水和金属化合物として、水酸化アルミ粉末である商品名ハイジライトH-10形状:破砕状、粒径:55μm昭和電工社製175重量部を添加し、前駆体組成物を作製した。前駆体組成物を、片面に剥離処理が施されている2枚のポリエチレンテレフタレート製基材、商品名ダイアホイルMRF38三菱化学ポリエステルフィルム社製の剥離処理面の間に、乾燥および硬化後の厚さが1000μmとなるように塗布した。つまり、2枚のポリエチレンテレフタレート製基材の間に前駆体組成物を挟み込んでいる。ついで照度約5mW/cm2の紫外線を両面から3分間照射し、モノマー成分を重合させてアクリル系ポリマーとし、難燃性熱伝導性粘着剤シートを作製した。アクリル系ポリマーのガラス転移温度は、-62.8°Cであった。実施例2実施例1において、モノマー成分として、アクリル酸2-エチルヘキシル82重量部およびアクリル酸2-メトキシエチル12重量部と、極性基含有モノマーとしてN-ビニル-2-ピロリドンNVP5重量部およびヒドロキシエチルアクリルアミドHEAA1重量部とであるところを、アクリル酸2-エチルヘキシル80重量部およびアクリル酸2-メトキシエチル12重量部と、極性基含有モノマーとしてN-ビニル-2-ピロリドンNVP7重量部およびヒドロキシエチルアクリルアミドHEAA1重量部とに変更した以外は実施例1と同様の処方で難燃性熱伝導性粘着剤シートを作製した。アクリル系ポリマーのガラス転移温度は、-61.1°Cであった。実施例3実施例1において、モノマー成分として、アクリル酸2-エチルヘキシル82重量部およびアクリル酸2-メトキシエチル12重量部と、極性基含有モノマーとしてN-ビニル-2-ピロリドンNVP5重量部およびヒドロキシエチルアクリルアミドHEAA1重量部とであるところを、アクリル酸2-エチルヘキシル77重量部およびアクリル酸2-メトキシエチル11重量部と、極性基含有モノマーとしてN-ビニル-2-ピロリドンNVP11重量部およびヒドロキシエチルアクリルアミドHEAA1重量部とに変更した以外は実施例1と同様の処方で難燃性熱伝導性粘着剤シートを作製した。アクリル系ポリマーのガラス転移温度は、-58.0°Cであった。実施例4実施例1において、モノマー成分として、アクリル酸2-エチルヘキシル82重量部およびアクリル酸2-メトキシエチル12重量部と、極性基含有モノマーとしてN-ビニル-2-ピロリドンNVP5重量部およびヒドロキシエチルアクリルアミドHEAA1重量部とであるところを、アクリル酸2-エチルヘキシル69重量部およびアクリル酸2-メトキシエチル10重量部と、極性基含有モノマーとしてN-ビニル-2-ピロリドンNVP20重量部およびヒドロキシエチルアクリルアミドHEAA1重量部とに変更した以外は実施例1と同様の処方で難燃性熱伝導性粘着剤シートを作製した。アクリル系ポリマーのガラス転移温度は、-50.1°Cであった。実施例5モノマー成分として、アクリル酸2-エチルヘキシル100重量部、光重合開始剤として、商品名イルガキュアー651チバジャパン社製0.05重量部、商品名イルガキュアー184チバジャパン社製0.05重量部を配合した後、粘度BH粘度計No.5ローター、10rpm、測定温度30°Cが約20Pasになるまで紫外線を照射して、一部が重合した組成物シロップを作製した。このシロップ90重量部に、極性基含有モノマーとしてアクリロイルモルホリンACMO10重量部、多官能モノマーとして、ジペンタエリスリトールヘキサアクリレート、商品名KAYARADDPHA-40H日本化薬社製0.05重量部、分散剤として、商品名プライサーフA212E第一工業製薬社製1重量部を添加した。さらに、水和金属化合物として、水酸化アルミ粉末である商品名ハイジライトH-32形状:破砕状、粒径:8μm昭和電工社製175重量部、水和金属化合物として、水酸化アルミ粉末である商品名ハイジライトH-10形状:破砕状、粒径:55μm昭和電工社製175重量部を添加し、前駆体組成物を作製した。その他は、実施例1と同様の処方で難燃性熱伝導性粘着剤シートを作製した。アクリル系ポリマーのガラス転移温度は、-59.0°Cであった。実施例6実施例5において、極性基含有モノマーとして、アクリロイルモルホリンACMO10重量部であるところを、ジエチルアクリルアミドDEAA10重量部に変更した以外は実施例5と同様の処方で難燃性熱伝導性粘着剤シートを作製した。アクリル系ポリマーのガラス転移温度は、-61.0°Cであった。実施例7実施例5において、極性基含有モノマーとして、アクリロイルモルホリンACMO10重量部であるところを、アクリル酸2-ヒドロキシエチルHEA10重量部に変更した以外は実施例5と同様の処方で難燃性熱伝導性粘着剤シートを作製した。アクリル系ポリマーのガラス転移温度は、-65.6°Cであった。実施例8実施例5において、極性基含有モノマーとして、アクリロイルモルホリンACMO10重量部であるところを、アクリル酸4-ヒドロキシブチル4HBA10重量部に変更した以外は実施例5と同様の処方で難燃性熱伝導性粘着剤シートを作製した。アクリル系ポリマーのガラス転移温度は、-66.7°Cであった。実施例9モノマー成分として、アクリル酸2-エチルヘキシル80重量部およびアクリル酸2-メトキシエチル12重量部、極性基含有モノマーとしてN-ビニル-2-ピロリドンNVP7重量部およびヒドロキシエチルアクリルアミドHEAA1重量部が混合されたモノマー混合物に、光重合開始剤として、商品名イルガキュアー651チバジャパン社製0.05重量部、商品名イルガキュアー184チバジャパン社製0.05重量部を配合した後、粘度BH粘度計No.5ローター、10rpm、測定温度30°Cが約20Pasになるまで紫外線を照射して、一部が重合した組成物シロップを作製した。このシロップ80重量部に、シクロヘキシルメタクリレート/イソブチルメタクリレート=60/40重量比からなるアクリル系オリゴマー重量平均分子量4300、ガラス転移温度95°Cを20重量部、2-イソシアナートエチルアクリレート、商品名カレンズAOI昭和電工社製を0.08重量部、分散剤として、商品名プライサーフA212E第一工業製薬社製1重量部を添加した。さらに、水和金属化合物として、水酸化アルミ粉末である商品名ハイジライトH-32形状:破砕状、粒径:8μm昭和電工社製175重量部、水和金属化合物として、水酸化アルミ粉末である商品名ハイジライトH-10形状:破砕状、粒径:55μm昭和電工社製175重量部を添加し、前駆体組成物を作製した。その他は、実施例1と同様の処方で難燃性熱伝導性粘着剤シートを作製した。アクリル系ポリマーのガラス転移温度は、-62.8°Cであった。実施例10モノマー成分として、アクリル酸2-エチルヘキシル80重量部およびアクリル酸2-メトキシエチル12重量部、極性基含有モノマーとしてN-ビニル-2-ピロリドンNVP7重量部およびヒドロキシエチルアクリルアミドHEAA1重量部が混合されたモノマー混合物に、光重合開始剤として、商品名イルガキュアー651チバジャパン社製0.05重量部、商品名イルガキュアー184チバジャパン社製0.05重量部を配合した後、粘度BH粘度計No.5ローター、10rpm、測定温度30°Cが約20Pasになるまで紫外線を照射して、一部が重合した組成物シロップを作製した。このシロップ100重量部に、多官能モノマーとして、ジペンタエリスリトールヘキサアクリレート、商品名KAYARADDPHA-40H日本化薬社製0.05重量部、分散剤として、商品名プライサーフA212E第一工業製薬社製1重量部、フッ素系界面活性剤として、商品名サーフロンS-393側鎖にポリオキシエチレン基およびフッ素化炭化水素基を有するアクリル系共重合体、重量平均分子量8300セイケミカル社製1重量部を添加した。さらに、水和金属化合物として、水酸化アルミ粉末である商品名ハイジライトH-32形状:破砕状、粒径:8μm昭和電工社製175重量部、水和金属化合物として、水酸化アルミ粉末である商品名ハイジライトH-10形状:破砕状、粒径:55μm昭和電工社製175重量部を添加し、前駆体組成物を作製した。前駆体組成物を、中央部に貫通孔をもった円盤上に、細かい歯が多数ついたステータと、歯のついているステータとを対向しており、円盤上にステータと同様の細かい歯がついているローターとを備えた装置を用いて窒素を導入し気泡を混合した。気泡の混合量は吐出してきた液全体積に対して、約20体積となるように導入し、気泡を含有する前駆体組成物を得た。気泡を含有する前駆体組成物を、片面に剥離処理が施されている2枚のポリエチレンテレフタレート製基材、商品名ダイアホイルMRF38三菱化学ポリエステルフィルム社製の剥離処理面の間に、乾燥および硬化後の厚さが1000μmとなるように塗布した。つまり、2枚のポリエチレンテレフタレート製基材の間に気泡を含有する前駆体組成物を挟み込んでいる。ついで照度約5mW/cm2の紫外線を両面から3分間照射し、モノマー成分を重合させてアクリル系ポリマーとし、難燃性熱伝導性粘着剤シートを作製した。アクリル系ポリマーのガラス転移温度は、-62.8°Cであった。実施例11実施例2と同様の処方で、硬化後の厚みが500μmとなるよう塗布し難燃性熱伝導性粘着剤層を作製した。得られた難燃性熱伝導性粘着剤層を、基材としてのポリエチレンテレフタレートフィルムである商品名ルミラーS10厚さ12μm東レ社製の両面に貼りあわせ、総厚が1012μmからなる難燃性熱伝導性粘着剤シートを作製した。比較例1実施例1において、モノマー成分として、アクリル酸2-エチルヘキシル82重量部およびアクリル酸2-メトキシエチル12重量部と、極性基含有モノマーとしてN-ビニル-2-ピロリドンNVP5重量部およびヒドロキシエチルアクリルアミドHEAA1重量部とであるところを、アクリル酸2-エチルヘキシル100重量部に変更した以外は実施例1と同様の処方で難燃性熱伝導性粘着剤シートを作製した。アクリル系ポリマーのガラス転移温度は、-70°Cであった。比較例2実施例5において、シロップ90重量部に、極性基含有モノマーとして、アクリロイルモルホリンACMO10重量部であるところを、シロップ99重量部に、極性基含有モノマーとしてアクリル酸AA1重量部に変更した以外は実施例5と同様の処方で難燃性熱伝導性粘着剤シートを作製した。アクリル系ポリマーのガラス転移温度は、-69.1°Cであった。比較例3実施例5において、シロップ90重量部と、極性基含有モノマーとして、アクリロイルモルホリンACMO10重量部とであるところを、シロップ97重量部と、極性基含有モノマーとしてアクリル酸AA3重量部とに変更した以外は実施例5と同様の処方で難燃性熱伝導性粘着剤シートを作製した。アクリル系ポリマーのガラス転移温度は、-67.1°Cであった。比較例4実施例1において、シロップの配合量を100重量部から95重量部に変更し、さらにアクリル酸AA5重量部を加えた以外は実施例1と同様の処方で難燃性熱伝導性粘着剤シートを作製した。アクリル系ポリマーのガラス転移温度は、-58.0°Cであった。比較例5モノマー成分として、2-エチルヘキシルアクリレート95重量部およびアクリル酸5重量部が混合されたモノマー混合物に、光重合開始剤として、商品名イルガキュアー651チバジャパン社製0.05重量部、商品名イルガキュアー184チバジャパン社製0.05重量部を配合した後、粘度BH粘度計No.5ローター、10rpm、測定温度30°Cが約20Pasになるまで紫外線を照射して、一部が重合した組成物シロップを作製した。このシロップ100重量部に、多官能モノマーとして、ジペンタエリスリトールヘキサアクリレート、商品名KAYARADDPHA-40H日本化薬社製0.05重量部、分散剤として、商品名プライサーフA212E第一工業製薬社製1重量部を添加した。さらに、水和金属化合物として、水酸化アルミ粉末である商品名ハイジライトH-32形状:破砕状、粒径:8μm昭和電工社製175重量部、水和金属化合物として、水酸化アルミ粉末である商品名ハイジライトH-10形状:破砕状、粒径:55μm昭和電工社製175重量部を添加し、前駆体組成物を作製した。しかしながら、前駆体組成物は急激に粘度が上昇し、流動性を失ったため塗工することができなくなった。試験評価各実施例および各比較例で得た難燃性熱伝導性粘着シートについて以下の試験を行った。試験結果を表1に示す。熱伝導率熱抵抗熱抵抗の測定は、図2に示す熱特性評価装置を用いて行った。具体的には、1辺が20mmの立方体となるように形成されたアルミニウム製A5052、熱伝導率:140W/mKの一対のブロックロッドと称する場合があるL間に、実施例1~11および比較例1~4の難燃性熱伝導性粘着シートS20mm×20mmを挟み込み、一対のブロックLを接着シートではり合わせた。そして、一対のブロックLが上下となるように発熱体ヒーターブロックHと放熱体冷却水が内部を循環するように構成された冷却ベース板Cとの間に配置した。具体的には、上側のブロックLの上に発熱体Hを配置し、下側にブロックLの下に放熱体Cを配置した。この際、難燃性熱伝導性粘着シートSで貼りあわされた一対のブロックLは、発熱体Hおよび放熱体Cを貫通する一対の圧力調整用ネジTの間に位置している。なお、圧力調整用ネジTと発熱体Hとの間にはロードセルRが配置されており、圧力調整用ネジTを締めこんだ際の圧力が測定されるように構成されており、斯かる圧力を難燃性熱伝導性粘着シートSに加わる圧力として用いた。また、下側のブロックLおよび難燃性熱伝導性粘着シートSを放熱体C側から貫通するように接触式変位計の3本のプローブP直径1mmを設置した。この際、プローブPの上端部は、上側のブロックLの下面に接触した状態になっており、上下のブロックL間の間隔接着シートSの厚みを測定可能に構成されている。発熱体Hおよび上下のブロックLには温度センサーDを取り付けた。具体的には、発熱体Hの1箇所に温度センサーDを取り付け、各ブロックLの5箇所に上下方向に5mm間隔で温度センサーDをそれぞれ取り付けた。測定はまず初めに、圧力調整用ネジTを締めこんで、難燃性熱伝導性粘着シートSに圧力を加え、発熱体Hの温度を80°Cに設定するともに、放熱体Cに20°Cの冷却水を循環させた。そして、発熱体Hおよび上下のブロックLの温度が安定した後、上下のブロックLの温度を各温度センサーDで測定し、上下のブロックLの熱伝導率W/mKと温度勾配から難燃性熱伝導性粘着シートSを通過する熱流束を算出するとともに、上下のブロックLと難燃性熱伝導性粘着シートSとの界面の温度を算出した。そして、これらを用いて当該圧力における熱伝導率W/mKおよび熱抵抗cm2K/Wを、下記の熱伝導率方程式フーリエの法則を用いて算出した。Q=-λgradTR=L/λQ:単位面積あたりの熱流速gradT:温度勾配L:シートの厚みλ:熱伝導率R:熱抵抗今回、難燃性熱伝導性粘着シートSに加える圧力25N/cm2250kPaにおける熱伝導率と熱抵抗後述とを採用した。接着力実施例1~11および比較例1~4で作製した難燃性熱伝導性粘着シートの片面の剥離フィルムを剥がして、厚さ25μmのPETフィルムを基材とする総厚53μmの粘着テープ日東電工社製No.31Bを貼り合わせ、これを幅20mm、長さ150mmに切断し評価用サンプルとした。評価用サンプルから残りの剥離フィルムを剥がし、23°C、50RH雰囲気下、SUS304鋼板に2kgローラー1往復により貼り付けた。23°Cで30分間養生した後、万能引張試験機TCM-1kNBミネベア社製を用い、剥離角度180°、引っ張り速度300mm/分で剥離試験を行い、接着力を測定した。なお、比較例2~4では、界面剥離した。保持力実施例1~11および比較例1~4で作製した難燃性熱伝導性粘着シートの片面の剥離フィルムを剥がして、厚さ25μmのPETフィルムを基材とする総厚53μmの粘着テープ日東電工社製No.31Bを貼り合わせた。これを幅10mm、長さ100mmに切断し、フェノール樹脂板に対し10mm×20mmの接着面積で貼り付け、40°Cに30分放置した後、フェノール樹脂板を乗下し、粘着テープの自由端に300gの均一荷重を負荷して、40°Cでの粘着テープの落下時間分と、60分後のずれ量mmを測定した。なお、比較例1では、ズレ幅が1mm以上と大きいため、実用的な保持特性が得られなかった。難燃性実施例1~11および比較例1~4で作製した難燃性熱伝導性粘着シートを12.7mm×127mmの大きさにカットし、両面の剥離フィルムを剥がして各々5つの試験片を得た。試験片の一端を垂直に保持し吊り下げた。バーナーの炎を自由端に最初に10秒間あて、炎から離した後、さらに10秒間炎をあてた。得られた各シートを以下の評価基準に従って、UL94V-0の合否を評価した。1各試験片の合計有炎燃焼時間最初の炎をあてた後の燃焼時間と、2回目の炎をあてた後の燃焼時間の合計が10秒以内である。2各試験片5つの合計有炎燃焼時間の総計が50秒以内である。32回目に炎をあてた後の各試験片の有炎燃焼時間および無炎燃焼時間が30秒以内である。4いずれかの試験片から燃焼滴下物が落下して下に配置された綿に着火しない。5試験片はいずれもその吊り下げ部分まで燃え尽きない。○:上記した1~5を満たす評価項目数が3個以上である。×:上記した1~5を満たす評価項目数が3個未満である。実施例1~11の難燃性熱伝導性粘着シートは、カルボキシル基含有モノマーを実質的に含まない極性基含有モノマーを含有するモノマー成分を共重合してなるアクリル系ポリマーに、水和金属化合物を含む難燃性熱伝導性粘着シートであって、接着性や保持力に優れ、さらには高い難燃性UL94V-0を有することが分かる。一方、比較例1は、アクリル系ポリマーに極性基含有モノマーを構成成分として有していないため、保持力に劣るものであった。また比較例2~比較例4は、アクリル系ポリマーにカルボキシル基含有モノマーを含むため、接着力に劣るものであった。また比較例5は、モノマー成分の部分重合物にアクリル酸を含むものであったため、これに水和金属化合物を配合したところ、直ちに流動性が失われ、塗工することができなくなった。"